СЫРЬЕВАЯ СМЕСЬ ДЛЯ ИЗГОТОВЛЕНИЯ КЕРАМИЧЕСКОГО КИРПИЧА
RAW MATERIAL MIXTURE FOR MANUFACTURING CERAMIC BRICKS

Изобретение относится к области производства строительных материалов и может быть использовано для производства керамического кирпича.
Известна сырьевая смесь для изготовления керамического кирпича при следующем соотношении компонентов, мас. %: глина комовая Цекаловского месторождения - 75,5-80,0; песок строительный с модулем крупности 2-2,5 -12,0-15,0; выгорающая волокнистая добавка - целлолигнин с влажностью 4,0-6,0%, дисперсностью 0,5-1,0 мм - 5,0-9,5 [Пат. №2229454 РФ, МПК С04В 33/00, 38/06. Сырьевая смесь для изготовления керамического кирпича / Бармин М.И., Гребенкин А.Н. Павличенко В.В., Мельников В.В., Кемпи Е.Г., Бойко А.И., Черников Н.С.; заявитель и патентообладатель Санкт-Петербургский государственный университет технологии и дизайна. - №2002111580/03; заявл. 29.04.2002; опубл. 27.05.2004].
К недостаткам данного изобретения следует отнести невысокие пределы прочности при сжатии и изгибе, неоднородность структуры кирпича, недостаточные теплофизические свойства.
Известна сырьевая смесь для производства керамического кирпича, содержащая глину, кварцевый песок, выгорающую добавку - угольную мелочь и/или опилки, гранулы пенополистирола [Пат. №2120923 РФ, МПК С04В 33/00, С04В 33/02, С04В 38/06, С04В 33/30. Керамический кирпич, камень и способ изготовления керамического кирпича, камня / Тихов В.К., Марченко Ю.И., Ананьев А.И., Селиванов В.Н.; заявители и патентообладатели: Тихов В.К., Марченко Ю.И., Ананьев А.И., Селиванов В.Н., Щербак Н.Н. - №97118519/03; заявл. 17.11.1997; опубл. 27.10.1998].
Данное изобретение по технической сущности и достигаемому результату наиболее близко к предлагаемому изобретению и поэтому принято за прототип.
Недостатками технического решения по прототипу являются:
- низкий предел прочности кирпича при изгибе;
- недостаточные теплофизические свойства;
- дефекты лицевых граней кирпича;
- низкая рентабельность производства
за счет высокой стоимости компонентов сырьевой смеси - глины, песка, выгорающих добавок.
Техническим результатом изобретения является повышение физико-механических характеристик керамического кирпича, в том числе увеличение предела прочности при сжатии и изгибе, устранение внешних дефектов лицевых граней кирпича, повышение теплофизических свойств, снижение себестоимости и повышение вследствие этого рентабельности производства кирпича.
Указанный результат достигается тем, что сырьевая смесь для изготовления керамического кирпича, включающая глину, кварцевый песок модулем крупности 2,0-2,2, выгорающую добавку, согласно изобретению, дополнительно содержит кремнеземсодержащие шламовые отходы процесса переработки отработанного ванадиевого катализатора сернокислотного производства, а в качестве выгорающей добавки содержит смесь древесных опилок, крошки резинового регенерата процесса переработки утилизируемых автомобильных шин, гидроксипропилцеллюлозы при соотношении указанных составных частей выгорающей добавки: 1:0,1-0,3:0,01-0,02 при следующем составе сырьевой смеси, мас. %:
глина
73,0-87,0
кварцевый песок
9,0-16,0
шлам процесса переработки
отработанного ванадиевого
катализатора (ОВК)
2,0-5,0
выгорающая добавка
2,0-6,0
Составы сырьевой смеси по примерам 1-3 приведены в табл. 1.
кр
кр
Для приготовления сырьевой смеси (шихты) в примерах 1-3 использовали кварцевый песок с модулем крупности (М) 2,0÷2,2 Хромцовского месторождения Ивановской области и кремнеземсодержащий шлам переработки ОВК с М=0,3÷0,5, состав которого показан в табл. 2.
В качестве глиносодержащего сырья была использована глина Малоступкинского месторождения Ивановской области, состав которой показан в табл. 3.
В качестве крошки резинового регенерата использовали регенерат с размером частиц 0,8-1,0 мм, изготовленный в соответствии с ТУ 2519-001-5974-0985-2013 торговой марки «Эксплотэкс» г. Радужный, Владимирская обл.
Используют древесные опилки лиственных, хвойных пород согласно ТУ 313-64, ГОСТ 23246-78 влажностью 20-30% мас. с размером частиц 1,5-2,5 мм.
Возможность приготовления заявляемой керамической смеси для получения керамического кирпича подтверждается нижеследующими примерами.
Пример 1.
Готовят сырьевую смесь (шихту) следующего состава, мас. %:
глина
73,0
кварцевый песок (М<sub>кр</sub>=2,0)
16,0
шлам ОВК (М<sub>кр</sub>=0,3)
5,0
выгорающая добавка из смеси
опилок лиственных пород, крошки
резинового регенерата, гидроксипропил-
целлюлозы в соотношении 1:0,1:0,01
6,0
В качестве древесных опилок используют березовые опилки влажностью 20% мас. с размером частиц 1,5 мм.
Резиновый регенерат используется в виде крошки с размером частиц 0,8 мм.
Компоненты сырьевой смеси подают транспортерами на установку перемешивания, состоящую из питателей с дозаторами компонентов смеси, камневыделительных вальцев, двухвального смесителя СМК-355, имеющего фильтрующую решетку, предотвращающую попадание в смесь посторонних предметов и примесей, затем смесь подают на установку «Каскад» для гомогенизации.
Далее смесь по транспортеру поступает в шихтозапасник, где вылеживается в течение 14 суток для усреднения по влажности компонентов в интервале 19,5-21,5%, после чего направляется на установку формования - пресс шнековый «Steel-75AD», где керамическая смесь перемешивается, вакуумируется в вакуум-камере, уплотняется и выходит из мундштука пресса в виде бруса, который разрезается 3-струнным резательным автоматом на отдельные кирпичи для последующей их укладки манипулятором на обжиговую вагонетку в 24 ряда по 32 кирпича в каждом для последующей сушки и обжига.
Процесс сушки кирпичей производится в туннельных сушилках непрерывного действия в течение 54-58 ч при температуре 154-161°С. Далее высушенные кирпичи с остаточной влажностью 2,2-5,8% поступают на обжиг в туннельную печь. Процесс обжига осуществляется в течение 27,8-29,5 ч при максимальной температуре в зоне обжига 990-1000°С.
После окончания обжига вагонетки с кирпичом охлаждают до температуры 30-40°С, затем подают на пост сортировки и контроля качества и далее укладывают на поддоны для отгрузки.
Пример 2.
Готовят сырьевую смесь (шихту) следующего состава, мас. %:
глина
80,0
кварцевый песок (М<sub>кр</sub>=2,1)
13,0
шлам ОВК (М<sub>кр</sub>=0,4)
3,0
выгорающая добавка из смеси
древесных опилок, крошки резинового
регенерата, гилроксипропил-
целлюлозы в соотношении 1:0,2:0,015
4,0
В качестве древесных опилок используют опилки хвойных пород влажностью 25% мас., с размером частиц 2,0 мм.
Резиновый регенерат используют в виде крошки с размером частиц 0,9 мм.
Далее процесс приготовления осуществляют аналогично примеру 1.
Пример 3.
Готовят сырьевую смесь (шихту) следующего состава, мас. %:
глина
87,0
кварцевый песок (М<sub>кр</sub>=2,2)
9,0
шлам ОВК (М<sub>кр</sub>=0,5)
2,0
выгорающая добавка из смеси
древесных опилок, крошки резинового
регенерата, гилроксипропил-
целлюлозы в соотношении 1:0,3:0,02
2,0
В качестве древесных опилок используют опилки лиственных, хвойных пород влажностью 30% мас., с размером частиц 2,5 мм.
Резиновый регенерат используют в виде крошки с размером частиц 1,0 мм.
Далее аналогично примерам 1-2.
Физико-механические, теплотехнические свойства одинарного кирпича, полученные из керамической смеси по примерам 1-3 и прототипу, показаны в таблице 3.
Определение пределов прочности кирпича М 150 при сжатии, изгибе проводили по ГОСТ 530-2012, ГОСТ 8462-2008, коэффициента теплопроводности по ГОСТ 26254-84.
Как видно из табл. 3, предложенная сырьевая смесь по примерам 1-3 обеспечивает получение керамического кирпича с повышенными физико-механическими и теплотехническими характеристиками.
Повышение предела прочности кирпича М 150 при сжатии по сравнению с аналогичным показателем по прототипу составляет 1, 2; 1,18; 1,15 раз для примеров 1, 2, 3 соответственно.
Повышение предела прочности кирпича М 150 при изгибе по сравнению с аналогичным показателем по прототипу составляет 1,27; 1,17; 1,14 раз для примеров 1, 2, 3 соответственно.
Предложенная сырьевая смесь обеспечивает получение керамического кирпича М 150 с более высокими теплотехническими свойствами. Снижение коэффициента теплопроводности кирпича из заявляемой керамической смеси по сравнению с тем же показателем по прототипу составляет 1,46; 1,41; 1,28 раз для примеров 1, 2, 3 соответственно.
Изготовленный из заявляемой керамической смеси кирпич не имеет дефектов лицевых граней в виде трещин и сколов, характеризуется улучшенным товарным видом, повышенными теплофизическими свойствами, соответствием ГОСТ 530-2007.
Кроме того, использование изобретения позволяет получать керамический кирпич при сокращении себестоимости его производства на 5,2-6,0% за счет снижения стоимости кремнеземсодержащего сырья и применения в составе сырьевой смеси высокоэффективных и недорогих выгорающих добавок - древесных опилок и крошки резинового регенерата.
Использование указанных техногенных отходов не только сокращает затраты на сырье, но и дополнительно решает проблему их утилизации и снижает риски загрязнения окружающей среды.